СПОСОБ МОКРОГО ГАШЕНИЯ ОКСИДОВ КАЛЬЦИЯ И МАГНИЯ ОТ ИЗВЕСТКОВО-МАГНЕЗИАЛЬНЫХ СОЕДИНЕНИЙ

1. Способ мокрого гашения оксидов кальция и магния известково-магнезиального соединения, содержащего по меньшей мере 10 масс.% MgO по отношению к общей массе указанного известково-магнезиального соединения, включающий следующие стадии:
подачу известково-магнезиального соединения, содержащего MgO, в оборудование для гашения;
подачу водной фазы для гашения в указанное оборудование для гашения; и
гашение указанных оксидов кальция и магния указанного известково-магнезиального соединения, поданного в указанное оборудование для гашения, посредством указанной водной фазы для гашения, приводящее к образованию гашеных твердых частиц гидроксидов кальция и магния,
отличающийся тем, что указанное гашение выполняют в присутствии добавки, выбранной из группы, состоящей из водорастворимых гидроксидов металлов, водорастворимых силикатов металлов, водорастворимых алюминатов, водорастворимых солей алюминия, водорастворимых галогенидов металлов, водорастворимых нитратов металлов, водорастворимых лактатов металлов, водорастворимых солей аммония, аммиака и их смесей, указанные оксиды кальция и магния известково-магнезиального соединения имеют содержание оксида магния менее чем 50 масс.% по отношению к массе указанного известково-магнезиального соединения и предпочтительно имеют молярное соотношение кальций/магний между 0,8 и 1,2.
2. Способ по п. 1, в котором указанное известково-магнезиальное соединение выбрано из группы, состоящей из обожженного, полуобожженного или полугидратированного доломита, смешанных известково-магнезиальных соединений, в частности смешанных оксидов кальция и магния, имеющих достаточное содержание MgO, а именно, выше чем 10 масс.% по отношению к общей массе смешанного оксида, и их смесей.
3. Способ по любому из пп. 1 и 2, в котором указанные водорастворимые гидроксиды металлов выбирают из группы, состоящей из гидроксидов щелочных металлов, в частности гидроксидов натрия, калия или лития, и их смесей.
4. Способ по любому из пп. 1 и 2, в котором указанные водорастворимые силикаты металлов выбирают из группы, состоящей из силикатов щелочных металлов, в частности силикатов натрия и лития, силикатов щелочноземельных металлов, в частности силикатов кальция и магния, и их смесей.
5. Способ по любому из пп. 1 и 2, в котором указанные водорастворимые алюминаты выбирают из группы, состоящей из алюмината калия, алюмината натрия, алюмината лития, алюмината аммония и их смесей, в частности алюмината натрия.
6. Способ по любому из пп. 1 и 2, в котором указанные водорастворимые галогениды металлов выбирают из группы, состоящей из хлоридов металлов, бромидов металлов, фторидов металлов и их смесей.
7. Способ по любому из пп. 1 и 2, в котором указанные водорастворимые соли алюминия выбирают из группы, состоящей из фторида алюминия, нитрата алюминия, хлорида алюминия, лактата алюминия и их смесей, в частности нитрата алюминия и лактата алюминия.
8. Способ по любому из пп. 1 и 2, в котором указанные водорастворимые нитраты металлов выбирают из группы, состоящей из нитратов щелочных металлов, в частности нитратов натрия и лития, нитратов щелочноземельных металлов, в частности нитратов кальция и магния, и их смесей.
9. Способ по любому из пп. 1 и 2, в котором указанные водорастворимые галогениды металлов выбирают из группы, состоящей из галогенидов щелочных металлов, в частности галогенидов натрия и лития, галогенидов щелочноземельных металлов, в частности галогенидов кальция и магния, и их смесей.
10. Способ по любому из пп. 1 и 2, в котором указанные галогениды металлов, указанные нитраты металлов и указанные лактаты металлов содержат по меньшей мере один атом металлов, выбранной из группы, состоящей из алюминия, кальция и магния.
11. Способ по любому из пп. 1 и 2, в котором указанные галогениды металлов, указанные нитраты металлов и указанные лактаты металлов содержат по меньшей мере один атом металлов, выбранной из группы, состоящей из алюминия и магния.
12. Способ по любому из пп. 1 и 2, в котором указанную добавку добавляют к указанной водной фазе для гашения перед указанной подачей указанной водной фазы для гашения, чтобы образовать водную фазу для гашения, содержащую добавку.
13. Способ по любому из пп. 1 и 2, в котором указанную добавку добавляют к указанной водной фазе для гашения внутри указанного оборудования для гашения или в указанный узел подачи указанной водной фазы для гашения.
14. Способ по любому из пп. 1 и 2, в котором указанную добавку добавляют к указанному MgO-содержащему соединению или в указанный узел подачи указанного известково-магнезиального соединения.
15. Способ по любому из пп. 1 и 2, в котором указанную добавку подают при содержании между 0,1 и 20 масс.% по отношению к общей массе MgO.
2
16. Способ по любому из пп. 1 и 2, в котором указанное известково-магнезиальное соединение имеет степень преобразования MgO в Mg(OH) по меньшей мере 10%, предпочтительно выше чем 15% и более предпочтительно выше чем 20% при измерении посредством упрощенного испытания для определения степени преобразования.
17. Способ по любому из пп. 1 и 2, в котором указанное оборудование для гашения является обычным гидратором для мокрого процесса.
2
18. Способ по любому из пп. 1 и 2, в котором степень преобразования MgO в Mg(OH) увеличена на 30%, предпочтительно на 100%, более предпочтительно на 150% и еще более предпочтительно на 200% по сравнению со степенью преобразования, полученной без добавки.
19. Способ по п. 18, в котором указанное время реакции составляет менее 5 часов, предпочтительно менее 2 часов, более предпочтительно менее 1 часа, и, в частности, оно составляет менее чем 30 минут и более конкретно менее чем 20 минут.
20. Способ по любому из пп. 1 и 2, в котором указанное
известково-магнезиальное соединение является порошковым соединением.
21. Способ по любому из пп. 1 и 2, в котором указанные гашеные твердые частицы гидроксидов кальция и магния образуют суспензию или пасту из твердых частиц, содержащую по меньшей мере 30% воды.
22. Способ по любому из пп. 1 и 2, дополнительно включающий стадию деагломерации или измельчения в мельнице указанных гашеных твердых частиц гидроксидов кальция и магния.
23. Способ гашения по п. 22, дополнительно включающий стадию пропускания указанной суспензии через сито.
24. Способ гашения по любому из пп. 1 и 2, в котором указанная водная фаза для гашения имеет температуру перед гашением между 35 и 90°C.